ТОПЛИВО ДЛЯ ПИРОТЕХНИЧЕСКИХ СМЕСЕЙ, ИЗЛУЧАЮЩИХ В БЛИЖНЕЙ ИНФРАКРАСНОЙ ОБЛАСТИ СПЕКТРА

2
1. Бинарная пиротехническая смесь, испускающая излучение в ближней инфракрасной области спектра, невидимое невооруженным глазом, т.е. в диапазоне от 780 нм до 1400 нм, отличающаяся тем, что она состоит из окислителя, представляющего собой пероксид цинка - ZnO, и топлива, выбранного из соединений, содержащих группу солей одновалентной и/или двухвалентной меди с меркаптосоединениями с серой, связанной в группе -SH и/или в гетероцикле, или группу солей одновалентной и/или двухвалентной меди с тиоцианатами.
2. Бинарная пиротехническая смесь по п. 1, отличающаяся тем, что соединения выбраны из группы меркаптосоединений в форме солей, таких как соль Cu(II) с 2-меркаптотиазолином, соль Cu(II) с 2-меркаптобензотиазолом, соль Cu(II) с 1-фенил-5-меркаптотетразолом, соль Cu(II) с тиосалициловой кислотой, соль Cu(II) с 2,2-дитиодибензойной кислотой, и/или солей, таких как соль Cu(I) с 2-меркаптобензотиазолом.
3. Бинарная пиротехническая смесь по п. 1, отличающаяся тем, что соединения выбраны из группы тиоцианатов Cu(II) или тиоцианатов Cu(I) и/или их смесей.
2
4. Бинарная пиротехническая смесь по любому из пп. 1-3, отличающаяся тем, что она состоит из 40-95 масс.% пероксида цинка - ZnO и из 5-60 масс.% топлива.
5. Трассирующая композиция, испускающая излучение в ближней инфракрасной области спектра, отличающаяся тем, что она содержит бинарную пиротехническую смесь по любому из пп. 1-4.
6. Трассирующая композиция по п. 5, отличающаяся тем, что она также дополнена добавками и органическими связывающими веществами, такими как фторэластомеры, катализаторы горения и также замедлители горения, такие как карбонат магния.
7. Трассирующая композиция по п. 6, отличающаяся тем, что ее применяют в инфракрасных трассирующих составах в пулях боеприпасов обычных калибров.
2
2
3
3
8. Способ получения группы солей одновалентной и/или двухвалентной меди с меркаптосоединениями для бинарной пиротехнической смеси по п. 2, за исключением соединения выбранного из 2,2-дитиодибензойной кислоты, отличающийся тем, что группу меркаптосоединений растворяют в органических растворителях и затем осаждают при помощи соли меди, предпочтительно дигидрата хлорида двухвалентной меди (CuCl·2HO) или аммиачного раствора хлорида одновалентной меди (Cu(NH)Cl) с получением их солей.
2
2
9. Способ получения соли двухвалентной меди с меркаптосоединением, выбранного из 2,2-дитиодибензойной кислоты, для бинарной пиротехнической смеси по п. 2, отличающийся тем, что соединение 2,2-дитиодибензойной кислоты суспендируют в воде, затем нейтрализуют 0,1-1,0 н. раствором KOH, примеси отфильтровывают, и затем осаждают с использованием соли меди, предпочтительно дигидрата хлорида двухвалентной меди (CuCl·2HO).